(57)【要約】  本発明によるＡｌＮｉＣｏ系磁性粒子は、Ａｌ、ＮｉおよびＣｏを含有するコア粒子と、前記コア粒子を包む無機シェルとを含む硬磁性粒子であって、前記コア粒子は、コア粒子の粒径累積分布で５０％に相当する粒子径であるＤ５０が１２μｍ以下である超微細粒子であり、前記コア粒子は、下記式１、式２および式３の組成均一性を有する。  式１：１０≦ＵＮＦ（Ａｌ）  式２：１０≦ＵＮＦ（Ｎｉ）  式３：１０≦ＵＮＦ（Ｃｏ）  式１中、ＵＮＦ（Ａｌ）は、重量％組成を基準とし、コア粒子間の平均Ａｌ組成をＡｌ組成の標準偏差で除した値であり、式２中、ＵＮＦ（Ｎｉ）は、重量％組成を基準とし、コア粒子間の平均Ｎｉ組成をＮｉ組成の標準偏差で除した値であり、式３中、ＵＮＦ（Ｃｏ）は、重量％組成を基準とし、コア粒子間の平均Ｃｏ組成をＣｏ組成の標準偏差で除した値である。【選択図】図３
2021503553.tif 000002
【特許請求の範囲】
【請求項１】
Ａｌ、ＮｉおよびＣｏを含有するコア粒子と、前記コア粒子を包む無機シェルとを含む硬磁性粒子であって、
前記コア粒子は、コア粒子の粒径累積分布で５０％に相当する粒子径であるＤ５０が１２μｍ以下である超微細粒子であり、
前記コア粒子は、下記式１、式２および式３の組成均一性を有する、ＡｌＮｉＣｏ系磁性粒子。
式１：１０≦ＵＮＦ（Ａｌ）
式２：１０≦ＵＮＦ（Ｎｉ）
式３：１０≦ＵＮＦ（Ｃｏ）
（式１中、ＵＮＦ（Ａｌ）は、重量％組成を基準とし、コア粒子間の平均Ａｌ組成をＡｌ組成の標準偏差で除した値であり、式２中、ＵＮＦ（Ｎｉ）は、重量％組成を基準とし、コア粒子間の平均Ｎｉ組成をＮｉ組成の標準偏差で除した値であり、式３中、ＵＮＦ（Ｃｏ）は、重量％組成を基準とし、コア粒子間の平均Ｃｏ組成をＣｏ組成の標準偏差で除した値である。）
【請求項２】
Ａｌ、ＮｉおよびＣｏを含有するコア粒子と、前記コア粒子を包む無機シェルとを含む硬磁性粒子であって、
前記コア粒子は、コア粒子の粒径累積分布で５０％に相当する粒子径であるＤ５０が１２μｍ以下である超微細粒子であり、
前記コア粒子は、少なくとも水を含有する冷媒を用いたアトマイジング法により製造され、アトマイジング時に使用されるＡｌ、ＮｉおよびＣｏを含有する合金溶湯の組成である設計組成を基準として下記式４、式５および式６を満たす組成を有する、ＡｌＮｉＣｏ系磁性粒子。
【数１】
2021503553.tif 000013
【数２】
2021503553.tif 000014
【数３】
2021503553.tif 000015
（式４〜式６中、Ｃｍ（Ａｌ）は、重量％組成を基準とし、コア粒子間の平均Ａｌ組成であり、ＣＯ（Ａｌ）は、重量％組成を基準とし、設計組成のＡｌ組成であり、Ｃｍ（Ｎｉ）は、重量％組成を基準とし、コア粒子間の平均Ｎｉ組成であり、ＣＯ（Ｎｉ）は、重量％組成を基準とし、設計組成のＮｉ組成であり、Ｃｍ（Ｃｏ）は、重量％組成を基準とし、コア粒子間の平均Ｃｏ組成であり、ＣＯ（Ｃｏ）は、重量％組成を基準とし、設計組成のＣｏ組成である。）
【請求項３】
前記コア粒子は、さらに、下記式７および式８を満たす、請求項１または２に記載のＡｌＮｉＣｏ系磁性粒子。
式７：３μｍ≦Ｄ５０≦１２μｍ
式８：１０μｍ≦Ｄ９０≦２０μｍ
式７中、Ｄ５０は、コア粒子の粒径累積分布で５０％に相当する粒子径であり、式８中、Ｄ９０は、コア粒子の粒径累積分布で９０％に相当する粒子径である。
【請求項４】
前記無機シェルは、金属シェルを含み、前記金属シェルは、下記式９および式１０を満たす、請求項１または２に記載のＡｌＮｉＣｏ系磁性粒子。
式９：５０ｎｍ≦ｔｍ≦１００ｎｍ
式１０：σｔ≦３０ｎｍ
（式９中、ｔｍは、金属シェルの平均厚さであり、式１０中、σｔは、金属シェル厚さの標準偏差である。）
【請求項５】
前記無機シェルは、前記金属シェルの下部または上部に位置する誘電体シェルをさらに含む、請求項４に記載のＡｌＮｉＣｏ系磁性粒子。
【請求項６】
前記磁性粒子の飽和磁化（Ｍｓ）は５０〜１５０ｅｍｕ／ｇであり、残留磁化（Ｍｒ）は１０〜４０ｅｍｕ／ｇである、請求項１または２に記載のＡｌＮｉＣｏ系磁性粒子。
【請求項７】
前記磁性粒子の保磁力は、１００〜５００Ｏｅである、請求項１または２に記載のＡｌＮｉＣｏ系磁性粒子。
【請求項８】
前記コア粒子は、Ｃｕ、Ｔｉ、ＦｅおよびＳｉから選択される１種または２種以上の第四元素をさらに含む、請求項１または２に記載のＡｌＮｉＣｏ系磁性粒子。
【請求項９】
前記コア粒子は、重量％である組成を基準とし、コア粒子間の平均第四元素の組成を第四元素の組成の標準偏差で除した値が１０以上である、請求項８に記載のＡｌＮｉＣｏ系磁性粒子。
【請求項１０】
前記コア粒子は、Ｔｉ、ＦｅおよびＣｕをさらに含有し、
重量％を基準とし、Ａｌ４〜１２％、Ｎｉ１０〜２０％、Ｃｏ１５〜２５％、Ｔｉ１〜１０％、Ｃｕ０．５〜５％、残部のＦｅおよびその他の不可避的不純物を含む、請求項１または２に記載のＡｌＮｉＣｏ系磁性粒子。
【請求項１１】
９００ｎｍ波長において６０％以上の赤外線反射率を有する、請求項１または２に記載のＡｌＮｉＣｏ系磁性粒子。
【請求項１２】
請求項１または２に記載のＡｌＮｉＣｏ系磁性粒子を含む、セキュリティインク。
【請求項１３】
請求項１または２に記載のＡｌＮｉＣｏ系磁性粒子を含む、有価証書。
【発明の詳細な説明】
【技術分野】
【０００１】
本発明は、セキュリティインク用のＡｌＮｉＣｏ系磁性粒子およびこれを含むセキュリティインクに関し、詳細には、磁性粒子が、予め設計された値による優れた組成均一性を有することで、均一な硬磁性特性および向上したセキュリティを有することができるセキュリティインク用のＡｌＮｉＣｏ系磁性粒子およびこれを含むセキュリティインクに関する。
【背景技術】
【０００２】
セキュリティ物質は、偽・変造の防止が必要な領域において必須と言える。一例として、セキュリティ印刷分野においては、小切手、切手、商品券、証紙、債券などの有価証書にセキュリティ物質が使用されている。
【０００３】
現在、セキュリティ物質として、磁性体に無機物をコーティングして形成されたコアシェル構造の磁性粒子が知られており、磁性体の暗い色を明るくするために無機物をコーティングするか、磁性粒子の機械的物性を向上するために他種の無機物をさらにコーティングすることが知られている（特許文献１）。
【０００４】
最近、セキュリティ物質を用いたセキュリティ製品のセキュリティを極大化するための研究が行われている。その研究の初歩として、磁性粒子の保磁力と磁化密度が特定の領域内に位置するようにする方法として、より詳細に、保磁力が相対的に大きい強磁性粒子と保磁力が相対的に小さい軟磁性粒子とを混入して、特定の形状やパターンに形成する場合、セキュリティ製品のセキュリティを極大化する可能性が示されている。
【０００５】
しかし、高度に発展する測定装備の進化に伴い、セキュリティ物質が単純なパターンを有するか、混入された磁性粒子の保磁力の差が大きすぎると、一般的な装備から認識しやすくなり得るため、セキュリティ物質が、高価の高分解能認識装備（以下、「高価の認識装備」と称する）にのみ認識されるように、特定のウィンドウの保磁力と磁化密度を有するようにする必要がある。
【０００６】
しかし、既存の磁性粒子は、かかる問題の解決に、以下のような問題が依然として存在する。１）仮に、磁性粒子の磁化密度が大きすぎるか小さすぎる場合、高価の認識装備が磁性粒子の固有の信号を測定する際に不都合が生じる。２）磁性粒子のサイズが大きすぎるか小さすぎる場合、磁性粒子は太陽光を効果的に反射し難いため、本来暗い色の磁性粒子を隠蔽することが困難となり、これによってそのセキュリティが急激に低下するだけでなく、セキュリティ印刷工程の際、印刷不良のような問題をもたらし得る。
【０００７】
かかる問題を解決するための案として、ｉ）相対的に小さいナノ粒子をバインダと凝集して製造する方法、ｉｉ）相対的に大きい粒子を所望のサイズに粉砕する方法が挙げられる。
【０００８】
しかし、ｉ）のバインダ凝集方法は、磁性粒子との凝集の際、バインダが膨潤する問題が生じ得るため、特定のサイズと特定の形状を有するセキュリティ用磁性粒子に製造することが困難である。
【０００９】
ｉｉ）の粉砕方法は、ｉ）のバインダ凝集方法に比べ、バインダが添加されないことから、保磁力、磁化密度、純度、コストなどの面で有利である。
【００１０】
しかし、ｉｉ）の粉砕方法において、磁性粒子は、一般的にクラッシュ方法により製造されており、クラッシュ方法は、数マイクロ水準に粒度の調節が難しいものと自ら確認した。さらに、相対的に大きい保磁力を有する出発物質から始まった粉末は、サイズが小さくなるにつれて保磁力も大幅に減少する現象が発生した。
【００１１】
かかる二つの方法の他に、特定のサイズで磁性粒子を製造する方法としてはアトマイジング法が知られている。アトマイジング法は、冷却媒体の種類に応じて、ガス噴霧法と、水噴射法と、混合噴霧法とに分けられる。一般的に、アトマイジング法は、合金の溶湯をノズルなどを介して冷却媒体の中に噴霧して、溶湯と冷却媒体を衝突させることで溶湯の液滴が冷却し、これにより、数十または数百μｍ程度の粒径を有する微細磁性粒子の製造が可能である。
【００１２】
しかし、水噴霧プロセス（water atomization process）は、水（Ｈ２Ｏ）を主な冷却媒体として使用するため、製造する粉末の酸化の問題が大きい。
【００１３】
また、ガス噴霧法は、冷却媒体として不活性ガス（Ｎ２、Ａｒ、Ｈｅ）や空気（air）などを使用するため、粉末製造の際、酸化および不純物の混入の問題が少なく、高品質の粉末の製造が可能であるが、冷却効果が相対的に低くて製造過程中に微細偏析が生じる恐れがあり、特定の形状の磁性粒子の製造に技術的な不都合があり、その収率が５％内外と非常に低く、商業性が非常に劣るという問題がある。
【００１４】
したがって、本出願人は、太陽光を効果的に反射して暗い色の磁性粒子を隠蔽することができ、強いセキュリティ要素として作動可能な磁性特性を有するとともに、印刷適性を有するＡｌＮｉＣｏ系磁性粒子の製造技術を提供しており（特許文献２）、これに関する研究をより深度深く行ったところ、向上した収率を有し、且つセキュリティがより向上したＡｌＮｉＣｏ系磁性粒子の製造技術を確立し、本発明を出願するに至った。
【先行技術文献】
【特許文献】
【００１５】
【特許文献１】韓国出願公開特許第２０１３‐００７２４４４号明細書
【特許文献２】韓国登録特許第１７１８５０５号明細書
【発明の概要】
【発明が解決しようとする課題】
【００１６】
本発明は、向上したセキュリティを有するＡｌＮｉＣｏ系磁性粒子を提供することを目的とする。
【００１７】
詳細には、本発明は、高価の認識装備によって磁性粒子と常磁性粒子との区別を可能にする磁性特性を有し、明るい色を有し、優れた印刷適性を有し、且つ設計された組成および極めて均一な組成を有することで、微細線状のセキュリティパターンも安定して形成できるＡｌＮｉＣｏ系磁性粒子を提供することを目的とする。
【課題を解決するための手段】
【００１８】
本発明の一様態によるＡｌＮｉＣｏ系磁性粒子（Ｉ）は、Ａｌ、ＮｉおよびＣｏを含有するコア粒子と、コア粒子を包む無機シェルとを含む硬磁性粒子であって、コア粒子は、コア粒子の粒径累積分布で５０％に相当する粒子径であるＤ５０が１２μｍ以下である超微細粒子であり、コア粒子は、下記式１、式２および式３の組成均一性を有する。
式１：１０≦ＵＮＦ（Ａｌ）
式２：１０≦ＵＮＦ（Ｎｉ）
式３：１０≦ＵＮＦ（Ｃｏ）
式１中、ＵＮＦ（Ａｌ）は、重量％組成を基準とし、コア粒子間の平均Ａｌ組成をＡｌ組成の標準偏差で除した値であり、式２中、ＵＮＦ（Ｎｉ）は、重量％組成を基準とし、コア粒子間の平均Ｎｉ組成をＮｉ組成の標準偏差で除した値であり、式３中、ＵＮＦ（Ｃｏ）は、重量％組成を基準とし、コア粒子間の平均Ｃｏ組成をＣｏ組成の標準偏差で除した値である。
【００１９】
本発明の他の一様態によるＡｌＮｉＣｏ系磁性粒子（ＩＩ）は、Ａｌ、ＮｉおよびＣｏを含有するコア粒子と、コア粒子を包む無機シェルとを含む硬磁性粒子であって、コア粒子は、コア粒子の粒径累積分布で５０％に相当する粒子径であるＤ５０が１２μｍ以下である超微細粒子であり、コア粒子は、少なくとも水を含有する冷媒を用いたアトマイジング法により製造され、アトマイジング時に使用されるＡｌ、ＮｉおよびＣｏを含有する合金溶湯の組成である設計組成を基準として下記式４、式５および式６を満たす。
【数１】
2021503553.tif 000003
【数２】
2021503553.tif 000004
【数３】
2021503553.tif 000005
式４〜式６中、Ｃｍ（Ａｌ）は、重量％組成を基準とし、コア粒子間の平均Ａｌ組成であり、ＣＯ（Ａｌ）は、重量％組成を基準とし、設計組成のＡｌ組成であり、Ｃｍ（Ｎｉ）は、重量％組成を基準とし、コア粒子間の平均Ｎｉ組成であり、ＣＯ（Ｎｉ）は、重量％組成を基準とし、設計組成のＮｉ組成であり、Ｃｍ（Ｃｏ）は、重量％組成を基準とし、コア粒子間の平均Ｃｏ組成であり、ＣＯ（Ｃｏ）は、重量％組成を基準とし、設計組成のＣｏ組成である。
【００２０】
本発明の一実施形態によるＡｌＮｉＣｏ系磁性粒子（Ｉ、ＩＩ）において、コア粒子は、さらに、下記式７および式８を満たすことができる。
式７：３μｍ≦Ｄ５０≦１２μｍ
式８：１０μｍ≦Ｄ９０≦２０μｍ
式７中、Ｄ５０は、コア粒子の粒径累積分布で５０％に相当する粒子径であり、式８中、Ｄ９０は、コア粒子の粒径累積分布で９０％に相当する粒子径である。
【００２１】
本発明の一実施形態によるＡｌＮｉＣｏ系磁性粒子（Ｉ、ＩＩ）において、無機シェルは、金属シェルを含み、金属シェルは、下記式9および式10を満たすことができる。
式９：５０ｎｍ≦ｔｍ≦１００ｎｍ
式１０：σｔ≦３０ｎｍ
式９中、ｔｍは、金属シェルの平均厚さであり、式１０中、σｔは、金属シェル厚さの標準偏差である。
【００２２】
本発明の一実施形態によるＡｌＮｉＣｏ系磁性粒子（Ｉ、ＩＩ）において、無機シェルは、金属シェルの下部または上部に位置する誘電体シェルをさらに含むことができる。
【００２３】
本発明の一実施形態によるＡｌＮｉＣｏ系磁性粒子（Ｉ、ＩＩ）において、磁性粒子の飽和磁化（Ｍｓ）は５０〜１５０ｅｍｕ／ｇであり、残留磁化（Ｍｒ）は１０〜４０ｅｍｕ／ｇであってもよい。
【００２４】
本発明の一実施形態によるＡｌＮｉＣｏ系磁性粒子（Ｉ、ＩＩ）において、磁性粒子の保磁力は、１００〜５００Ｏｅであってもよい。
【００２５】
本発明の一実施形態によるＡｌＮｉＣｏ系磁性粒子（Ｉ、ＩＩ）において、コア粒子は、Ｃｕ、Ｔｉ、ＦｅおよびＳｉから選択される１種または２種以上の第四元素をさらに含むことができる。
【００２６】
本発明の一実施形態によるＡｌＮｉＣｏ系磁性粒子（Ｉ、ＩＩ）において、コア粒子は、重量％である組成を基準とし、コア粒子間の平均第四元素の組成を第四元素の組成の標準偏差で除した値が１０以上であってもよい。
【００２７】
本発明の一実施形態によるＡｌＮｉＣｏ系磁性粒子（Ｉ、ＩＩ）において、コア粒子は、Ｔｉ、ＦｅおよびＣｕをさらに含有し、重量％を基準とし、Ａｌ４〜１２％、Ｎｉ１０〜２０％、Ｃｏ１５〜２５％、Ｔｉ１〜１０％、Ｃｕ０．５〜５％、残部のＦｅおよびその他の不可避的不純物を含むことができる。
【００２８】
本発明の一実施形態によるＡｌＮｉＣｏ系磁性粒子（Ｉ、ＩＩ）は９００ｎｍ波長において６０％以上の赤外線反射率を有することができる。
【００２９】
本発明は、上述のＡｌＮｉＣｏ系磁性粒子（Ｉ、ＩＩ）を含むセキュリティインクを含む。
【００３０】
本発明は、上述のＡｌＮｉＣｏ系磁性粒子（Ｉ、ＩＩ）を含む有価証書を含む。
【発明の効果】
【００３１】
本発明によるセキュリティ用のＡｌＮｉＣｏ系磁性粒子は、Ｄ５０が１２μｍ以下である超微細粒子であるとともに、厳密に設計された組成を有することで、向上したセキュリティを有することができる。
【００３２】
本発明によるセキュリティ用のＡｌＮｉＣｏ系磁性粒子は、Ｄ５０が１２μｍ以下である超微細粒子であるとともに、組成バラツキが著しく小さいことから、粒子ごとに均一な磁性特性を有することができ、高度の形状を有するセキュリティ要素を実現することができる。
【００３３】
本発明の一実施形態によるＡｌＮｉＣｏ系磁性粒子は、暗い色の磁性粒子を隠蔽できる淡色特性を有し、高価の認識装備だけで硬磁性体と区別して認識可能な強化したセキュリティを有し、印刷適性を有することで、従来のインクを用いたセキュリティ要素の製造方法を高度の変更なく、そのまま活用できるという利点がある。
【００３４】
本発明の一実施形態によるＡｌＮｉＣｏ系磁性粒子は、著しく向上した赤外線反射能を有することで、硬磁性粒子との区別が難しい磁性特性、赤外線反射特性、高度の形状化など、互いに相違する独立的要素によって多重セキュリティが可能であるという利点がある。
【図面の簡単な説明】
【００３５】
【図１】本発明の一実施形態により製造されたＡｌＮｉＣｏ系磁性粒子を観察した走査電子顕微鏡写真である。
【図２】本発明の一実施形態により製造されたＡｌＮｉＣｏ系磁性粒子の断面を観察した走査電子顕微鏡写真および銀シェルの厚さ分布を測定し図示した図である。
【図３】本発明の一実施形態により製造されたＡｌＮｉＣｏ系磁性粒子を含有するセキュリティインクと一般軟磁性粒子を含むセキュリティインクで形成されたセキュリティ要素を観察した光学画像、軟磁性画像、硬磁性画像および赤外線画像を図示した図である。
【発明を実施するための形態】
【００３６】
以下、本発明のＡｌＮｉＣｏ系磁性粒子について詳細に説明する。この際、使用される技術用語および科学用語において他の定義がない限り、本発明が属する技術分野において通常の知識を有した者が通常理解している意味を有し、下記の説明および添付の図面で本発明の要旨を不明瞭にし得る公知の機能および構成に関する説明は省略する。
【００３７】
本出願人は、マイクロメータオーダのサイズを有する微細ＡｌＮｉＣｏ系硬磁性粒子を用いて有価証書にセキュリティ要素を実際に製造する過程で、微細線状にセキュリティ要素を設計する場合、高価の認識装備でも常磁性粒子ベースのセキュリティ要素と再現性を持って分別認識されないか、またはこれと共に、設計されたセキュリティ要素の形態が再現性を持って認識されないことを確認した。かかる問題を解決するために研究を重ねた結果、微細線状のセキュリティ要素を安定して実現するためには、ＡｌＮｉＣｏ系磁性粒子間の均一な組成特性が必須である。すなわち、製造される磁性粒子間の組成バラツキを抑制することが必須であることを確認した。均一な組成特性の確保のために長期間継続して研究を行った結果、従来のガス噴射法（冷却媒体としてガスを用いるアトマイジング法）では遅い冷却速度によってアルミニウムリッチ相や鉄リッチ相などを誘発する偏析を防止できないという限界があり、冷却媒体として水を用いて迅速な冷却を誘導し、冷却過程中に、酸化しやすい元素（一例として、Ａｌ、Ｔｉなど）の酸化を防止したときに組成バラツキが抑制されて均一な磁性特性を有し、設計された組成と実質的に同一の組成の粒子が製造されることを見出し、本発明を出願するに至った。
【００３８】
したがって、本発明は、粒子間の組成バラツキが抑制された磁性粒子（Ｉ）である一様態を含み、設計された組成、すなわち、アトマイジングの際に使用された溶湯の組成と実質的に同一の組成の磁性粒子（ＩＩ）である他の一様態を含む。本発明を詳述するにあたり、特に一つの様態を限定して述べない限り、詳述したすべての内容は、いずれも、一様態（磁性粒子（Ｉ））および他の一様態（磁性粒子（ＩＩ））に相当する。
【００３９】
本発明を詳述するにあたり、ＡｌＮｉＣｏ系は、Ａｌ、ＮｉおよびＣｏを含有する合金を意味し得、ＡｌＮｉＣｏ系磁性粒子は、Ａｌ、ＮｉおよびＣｏを含有する硬磁性合金粒子を意味し得、有価証書のセキュリティに使用されるセキュリティ用磁性粒子を意味し得る。硬磁性粒子は、磁化し難いものの、一度磁化すると、脱磁が難しく、軟磁性粒子よりも保磁力（Ｈｃ）と残留磁化密度（Ｍｒ）が高いものを意味する。ＡｌＮｉＣｏ系磁性粒子において、硬磁性は、保磁力が１００〜５００Ｏｅである磁性特性を意味し得る。反面、軟磁性粒子は、比較的弱い磁場によって磁化しやすいものを意味し、外部磁場が除去されると、磁化は、時間が経つにつれて急激に無くなるものを意味する。軟磁性は、保磁力が１０〜９０Ｏｅである磁性特性を意味し得る。
【００４０】
本発明を詳述するにあたり、水系アトマイジング法は、合金の溶湯をノズルなどを介して噴射するときに、水を含む冷却媒体を使用する工程または製造方法を意味し得る。この際、水系アトマイジング法は、水のみを冷却媒体として使用する方法に限定して解釈してはならず、水とガス（一例として、Ｎ２、Ａｒ、Ｈｅ、Ｎｅなどの不活性ガス）を同時に冷却媒体として使用する場合も含むものと解釈しなければならない。
【００４１】
本発明を詳述するにあたり、ＡｌＮｉＣｏ系磁性粒子は、磁性粒子群、すなわち、個別磁性粒子の集合体を意味し得、磁性粒子が凝集された凝集体または、コア粒子が凝集された凝集体が排除された互いに独立した個別磁性粒子の集団を意味し得る。この際、「群」の意味は、少なくても「群」をなす磁性粒子の数によって平均磁性特性などが変化しない程度の数以上を意味する。すなわち、磁性粒子群の磁性特性が一定に現れ得る程度のサイズ（数）以上の磁性粒子からなる集団を意味し得る。他の意味で、「群」は、信頼性のある平均サイズ、平均組成および分散値が得られる程度のサイズを有する粒子集団を意味し得る。上述の面で、ＡｌＮｉＣｏ系磁性粒子は、磁性粒子が少なくとも５０個以上、具体的には少なくとも１００個以上、より具体的には少なくとも３００個以上、さらに具体的には少なくとも５００個以上、さらに具体的には少なくとも１０００個以上の集団を意味し得る。製造方法的に、ＡｌＮｉＣｏ系磁性粒子は、水を含む冷媒を用いて設計された組成を有するＡｌＮｉＣｏ系合金溶湯のアトマイジングによって一体に取得される、すなわち、単一の水系噴射法で一体に取得される粒子（ら）をコア粒子として製造された磁性粒子（ら）の群を意味し得る。
【００４２】
本発明の一様態によるＡｌ系磁性粒子（Ｉ）は、磁性粒子間の組成バラツキが抑制された磁性粒子であって、詳細には、本発明によるＡｌＮｉＣｏ系磁性粒子（Ｉ）は、Ａｌ、ＮｉおよびＣｏを含有するコア粒子と、コア粒子を包む無機シェルとを含む硬磁性粒子であって、コア粒子は、コア粒子の粒径累積分布で５０％に相当する粒子径であるＤ５０が１２μｍ以下である超微細粒子であり、コア粒子は、下記式１、式２および式３の組成均一性を有する。
式１：１０≦ＵＮＦ（Ａｌ）
式２：１０≦ＵＮＦ（Ｎｉ）
式３：１０≦ＵＮＦ（Ｃｏ）
式１中、ＵＮＦ（Ａｌ）は、重量％組成を基準とし、コア粒子間の平均Ａｌ組成をＡｌ組成の標準偏差で除した値であり、式２中、ＵＮＦ（Ｎｉ）は、重量％組成を基準とし、コア粒子間の平均Ｎｉ組成をＮｉ組成の標準偏差で除した値であり、式３中、ＵＮＦ（Ｃｏ）は、重量％組成を基準とし、コア粒子間の平均Ｃｏ組成をＣｏ組成の標準偏差で除した値である。
【００４３】
すなわち、ＵＮＦ（Ａｌ）は、コア粒子の全重量を１００％とした重量％組成を基準とし、コア粒子間の平均Ａｌ組成（平均Ａｌ重量％）をＡｌ組成の標準偏差（コア粒子間Ａｌ重量％の標準偏差）で除した値であり、ＵＮＦ（Ｎｉ）は、コア粒子の全重量を１００％とした重量％組成を基準とし、コア粒子間の平均Ｎｉ組成（平均Ｎｉ重量％）をＮｉ組成の標準偏差（コア粒子間Ｎｉ重量％の標準偏差）で除した値であり、ＵＮＦ（Ｃｏ）は、コア粒子の全重量を１００％とした重量％組成を基準とし、コア粒子間の平均Ｃｏ組成（平均Ｃｏ重量％）をＣｏ組成の標準偏差（コア粒子間Ｃｏ重量％の標準偏差）で除した値である。
【００４４】
上述のように、磁性粒子は、磁性粒子群を意味し得、式１、式２および式３中、コア粒子の平均Ａｌ組成（またはＮｉ組成またはＣｏ組成）は、磁性粒子群をなす磁性粒子のコア粒子それぞれの重量％基準Ａｌ含量であるＡｌ組成（またはＮｉ組成またはＣｏ組成）の平均値を意味し得、Ａｌ組成の標準偏差（またはＮｉ組成の標準偏差またはＣｏ組成の標準偏差）は、磁性粒子群をなす磁性粒子のコア粒子それぞれのＡｌ組成（またはＮｉ組成またはＣｏ組成）での標準偏差を意味し得ることは言うまでもない。また、ある任意の元素のＵＮＦにおいて、組成の均一性の大きくなるほどＵＮＦが増加するため、ＵＮＦの上限を限定することは無意味であるが、実質的に、ＵＮＦの上限は２００に至ることができる。
【００４５】
式１、式２および式３を満たすＡｌＮｉＣｏ系磁性粒子の組成均一性は、従来知られているガス噴霧プロセスおよび水による酸化が発生する従来の水噴霧プロセスでは得られないＡｌＮｉＣｏ系粒子の組成均一性であり、平均粒子が数マイクロメートル水準であり、一般的な認識装備では軟磁性粒子と区別できず、高価の認識装備によっては軟磁性粒子と区別検出できる硬磁性特性を有するＡｌＮｉＣｏ系磁性粒子では報告されたことのない組成均一性である。
【００４６】
上述のように、本発明によるＡｌＮｉＣｏ系磁性粒子は、コア粒子がＤ５０が１２μｍ以下である超微細粒子であるとともに、ＡｌＮｉＣｏ系磁性粒子の磁性均一性を決定する主な因子である組成均一性が式１、式２および式３を満たす、著しく低い組成バラツキを有する磁性粒子集合体であることを特徴とし、これにより、微細線状にセキュリティ要素が設計される場合にも、高価の認識装備によってセキュリティ要素が設計された形状が損なわれず安定して再現性を持って認識可能であり、微細線状のセキュリティ要素が常磁性粒子ベースのセキュリティ要素と混在して位置する場合にも安定して区別／認識されることで、セキュリティを著しく向上させることができる。より特徴的で有利な一例によるＡｌＮｉＣｏ系磁性粒子は、１１以上のＵＮＦ（Ａｌ）、４０以上のＵＮＦ（Ｎｉ）および３０以上のＵＮＦ（Ｃｏ）を満たすことができる。かかる高度の組成均一性により、ＡｌＮｉＣｏ系磁性粒子は、高度で均一な磁性特性を示すことができる。
【００４７】
上述の一様態とともに、または上述の一様態とは独立して、本発明の他の様態による磁性粒子は、設計された組成、すなわち、アトマイジング時に使用された溶湯の組成と実質的に同一の組成の磁性粒子（ＩＩ）である。具体的には、本発明の他の一様態による磁性粒子（ＩＩ）は、Ａｌ、ＮｉおよびＣｏを含有するコア粒子と、コア粒子を包む無機シェルとを含む硬磁性粒子であって、コア粒子は、コア粒子の粒径累積分布で５０％に相当する粒子径であるＤ５０が１２μｍ以下である超微細粒子であり、コア粒子は、少なくとも水を含有する冷媒を用いたアトマイジング法により製造され、アトマイジング時に使用されるＡｌ、ＮｉおよびＣｏを含有する合金溶湯の組成である設計組成を基準とし、下記式４、式５および式６を満たす。
【００４８】
【数１】
2021503553.tif 000006
【数２】
2021503553.tif 000007
【数３】
2021503553.tif 000008
【００４９】
式４中、Ｃｍ（Ａｌ）は、重量％組成を基準とし、コア粒子間の平均Ａｌ組成であり、ＣＯ（Ａｌ）は、重量％組成を基準とし、設計組成のＡｌ組成であり、Ｃｍ（Ｎｉ）は、重量％組成を基準とし、コア粒子間の平均Ｎｉ組成であり、ＣＯ（Ｎｉ）は、重量％組成を基準とし、設計組成のＮｉ組成であり、Ｃｍ（Ｃｏ）は、重量％組成を基準とし、コア粒子間の平均Ｃｏ組成であり、ＣＯ（Ｃｏ）は、重量％組成を基準とし、設計組成のＣｏ組成である。すなわち、式４中、Ｃｍ（Ａｌ）は、式１に関する上述の平均Ａｌ組成に相当し、式５中、Ｃｍ（Ｎｉ）は、式２に関する上述の平均Ｎｉ組成に相当し、式６中、Ｃｍ（Ｃｏ）は、式３で定義した平均Ｃｏ組成に相当する。また、ＣＯ（Ａｌ）は、アトマイジングに使用されるＡｌＮｉＣｏ系合金溶湯に含有されたＡｌ重量％であってもよく、ＣＯ（Ｎｉ）は、アトマイジングに使用されるＡｌＮｉＣｏ系合金溶湯に含有されたＮｉ重量％であってもよく、ＣＯ（Ｃｏ）は、アトマイジングに使用されるＡｌＮｉＣｏ系合金溶湯に含有されたＣｏ重量％であってもよい。この際、組成均一性を向上させるために、合金溶湯は、予め定められた組成によって合金をなす金属粉末を不活性雰囲気で溶融および凝固してインゴットを製造した後、製造されたインゴットを不活性雰囲気で溶融することが有利である。かかる有利な一例の場合、合金溶湯の組成である設計組成は、インゴットの製造のために合金をなす金属粉末の混合物基準の組成であってもよい。しかし、設計組成をかかる原料金属粉末の混合物基準組成にのみ限定して解釈してはならず、インゴット自体の組成を意味しても、またはアトマイジングのために溶融されたインゴット（合金溶湯）自体の組成を意味してもよいことは言うまでもない。
【００５０】
関係式４、５、および６のように、本発明によるＡｌＮｉＣｏ系磁性粒子は、磁性特性を決定するコア粒子の組成が設計された組成と実質的に同様であり、設計組成からのバラツキが抑制された磁性粒子であることを特徴とする。
【００５１】
製造方法的に、不活性雰囲気下でインゴットおよび溶湯の製造が行われるとともに、溶湯の噴霧時に水系冷媒（水を含む冷媒）によって迅速に冷却して偏析を防止し、且つ水系冷媒に含有された酸化防止剤によって噴霧過程で酸化による組成の変化、特に、Ａｌのように酸化性が強い元素の酸化による粒子間組成の変化を防止する場合にはじめて、関係式４、式５および式６を満たす、設計組成と実質的に同一の組成を有するコア粒子が製造可能であり、さらに、関係式１、２、および３を満たす組成均一性が確保可能である。
【００５２】
設計組成からバラツキおよび粒子間の組成バラツキの二つの面で、本発明による磁性粒子は、上述の二つの様態を含むことができるが、この二つの様態が互いに独立したものとだけ解釈してはならず、本発明は、第１様態および第２様態にいずれも属する磁性粒子を含むものと解釈すべきことは言うまでもない。
【００５３】
すなわち、本発明の一例による磁性粒子は、Ａｌ、ＮｉおよびＣｏを含有するコア粒子と、コア粒子を包む無機シェルとを含む硬磁性粒子であって、コア粒子は、コア粒子の粒径累積分布で５０％に相当する粒子径であるＤ５０が１２μｍ以下である超微細粒子であり、コア粒子は、上述の式１、式２および式３の組成均一性を有し、コア粒子は、少なくとも水を含有する冷媒を用いるアトマイジング法により製造され、コア粒子は、アトマイジング時に使用されるＡｌ、ＮｉおよびＣｏを含有する合金溶湯の組成である設計組成を基準として上述の式４、式５および式６を満たす組成を有することができる。
【００５４】
コア粒子は、保磁力、飽和磁化、および残留磁化に優れたＡｌ（アルミニウム）、Ｎｉ（ニッケル）、およびＣｏ（コバルト）を含む合金であれば十分である。具体的な一例として、コア粒子は、Ｆｅ、Ｃｕ、ＴｉおよびＳｉから選択される１種または２種以上の第四元素と、その他の不可避的不純物とを含むことができる。具体的で実質的な一例として、コア粒子は、Ａｌ、ＮｉおよびＣｏを含有し、Ｃｕ、ＳｉおよびＴｉからなる群から選択される一つ以上の非鉄系と、Ｆｅを含む鉄系と、その他の不可避的不純物とを含むＡｌＮｉＣｏ系合金であってもよい。
【００５５】
Ａｌ、ＮｉおよびＣｏの組成均一性と同様、ＡｌＮｉＣｏ系磁性粒子は、第四元素も極めて均一に含有することを特徴とする。詳細には、コア粒子は、重量％である組成を基準とし、コア粒子間の平均第四元素の組成（重量％基準平均含量）を第四元素の組成の標準偏差で除した値が１０以上である組成均一性を有する。すなわち、ＵＮＦ（第四元素）は１０以上であってもよく、ＵＮＦ（第四元素）は、重量％である組成を基準とし、コア粒子間の平均第四元素の組成（平均第四元素重量％）を第四元素の組成の標準偏差（第四元素重量％の標準偏差）で除した値であってもよく、第四元素が２種以上の元素の場合、２種以上の元素それぞれに対して、ＵＮＦ（第四元素）が１０以上であってもよい。この際、コア粒子間の平均第四元素の組成は、磁性粒子群をなす磁性粒子のコア粒子それぞれの第四元素の組成の平均値を意味し得、第四元素の組成の標準偏差は、磁性粒子群をなす磁性粒子のコア粒子それぞれの第四元素の組成での標準偏差を意味し得ることは言うまでもない。
【００５６】
実質的な一例として、コア粒子は、Ａｌ、Ｎｉ、Ｃｏとともに、Ｔｉ、ＦｅおよびＣｕをさらに含有してもよく、第四元素がＴｉであるＵＮＦ（Ｔｉ）、第四元素がＦｅであるＮＦ（Ｆｅ）および第四元素がＣｕであるＵＮＦ（Ｃｕ）それぞれが１０以上であってもよい。より実質的な一例として、ＵＮＦ（Ｔｉ）は１５以上であってもよく、ＵＮＦ（Ｆｅ）は３５以上であってもよく、ＵＮＦ（Ｃｕ）は３０以上であってもよい。
【００５７】
すなわち、実質的で有利な一例において、コア粒子は、Ａｌ、Ｎｉ、Ｃｏとともに、Ｔｉ、ＦｅおよびＣｕを含有してもよく、１１以上のＵＮＦ（Ａｌ）、４０以上のＵＮＦ（Ｎｉ）、３０以上のＵＮＦ（Ｃｏ）、１５以上のＵＮＦ（Ｔｉ）、３５以上のＵＮＦ（Ｆｅ）および３０以上のＵＮＦ（Ｃｕ）を満たす高度の組成均一性を有することができる。
【００５８】
実質的で有利な一例によるＡｌＮｉＣｏ系磁性粒子において、コア粒子は、コア粒子の全重量を１００％とした重量％を基準とし、Ａｌ４〜１２％、Ｎｉ１０〜２０％、Ｃｏ１５〜２５％、Ｔｉ１〜１０％、Ｃｕ０．５〜５％、残部のＦｅおよびその他の不可避的不純物を含むことができる。他の実質的で有利な一例によるＡｌＮｉＣｏ系磁性粒子において、コア粒子は、コア粒子の全重量を１００％とした重量％を基準とし、Ａｌ４〜１２％、Ｎｉ１０〜２０％、Ｃｏ１５〜２５％、Ｔｉ１〜１０％、Ｃｕ０．５〜５％、Ｓｉ０．１〜１％、残部のＦｅおよびその他の不可避的不純物を含むことができる。この際、コア粒子の組成は、磁性粒子群をなす磁性粒子のコア粒子それぞれに含有された一元素重量％を平均した平均重量％を意味し、一元素のＵＮＦ規定時に使用された平均一元素の組成に相当することができる。
【００５９】
コア粒子は、４〜１２重量％、有利には５〜１０重量％、さらに有利には６〜９重量％のＡｌを含有することができる。アルミニウムの含量がかかる組成範疇を満たす場合、偏析の解消および磁性特性の制御のための後続熱処理時に焼結防止効果が十分で、水噴霧法によって確保された微粒子の形状を維持することができ、コア粒子の機械的物性の低下を防止して有利であり、飽和磁化および残留磁化の特性を向上させることができて有利である。
【００６０】
コア粒子は、１０〜２０重量％、有利には１２〜１８重量％、さらに有利には１３〜１６重量％のＮｉを含有することができる。ニッケルの含量がかかる組成範疇を満たす場合、保磁力および残留磁化を同時に上昇させることができて有利である。
【００６１】
コア粒子は、１５〜２５重量％、有利には１７〜２５重量％、さらに有利には１７〜２３重量％のＣｏを含有することができる。コバルトの含量がかかる組成範疇を満たす場合、保磁力を上昇させることができて有利であり、コストダウンに有利である。
【００６２】
ＴｉおよびＣｕは、Ａｌ‐Ｎｉ‐Ｃｏ合金の保磁力をさらに向上させることができる。残留磁化の減少を防止して保磁力を向上させるために、コア粒子は、１〜１０重量％のＴｉ、有利には２〜８重量％、さらに有利には３〜６重量％のＴｉを含有することができる。また、残留磁化の減少を防止して保磁力を向上させるために、コア粒子は、０．５〜５重量％のＣｕ、有利には１〜４重量％、さらに有利には１〜３重量％のＣｕを含有することができる。
【００６３】
溶湯製造時の脱酸および溶湯の噴霧時の微粒子の安定した形状に有利であるように、コア粒子は、０．１重量％以上のＳｉを含有することができるが、磁性特性が劣化しないように１重量％以下に含有することが好ましい。具体的には、コア粒子は、脱酸、微粒子の形状維持および磁性特性の劣化抑制の面で、０．４〜０．７重量％のＳｉを含有することができる。しかし、実施形態に示されているように、不活性雰囲気でインゴットを製造し、不活性雰囲気でインゴットを溶融して溶湯を製造し、溶湯の噴射の際、水とともに酸化防止剤を含有する冷媒（冷却媒体）を使用する場合、溶湯の粒子化過程で酸化が十分に抑制され得、溶湯が磁性特性を劣化させるＳｉのような脱酸剤を含有しないとともに、上述の組成均一性および設計組成と実質的に同一の組成を有する磁性粒子が製造可能である。
【００６４】
本発明の一実施形態によるＡｌＮｉＣｏ系磁性粒子において、コア粒子は、さらに、下記式７および式８を満たすことができる。
【００６５】
式７：３μｍ≦Ｄ５０≦１２μｍ
式８：１０μｍ≦Ｄ９０≦２０μｍ
【００６６】
式７のＤ５０は、上記で詳述したように、コア粒子の粒径累積分布で５０％に相当する粒子径であり、式８中、Ｄ９０は、コア粒子の粒径累積分布で９０％に相当する粒子径である。実質的には、Ｄ５０は３〜９μｍであってもよく、Ｄ９０は１０〜１５μｍであってもよい。
【００６７】
コア粒子が、Ｄ５０が１２μｍ以下である超微細粒子の場合、粒子径の分布も磁性特性に影響を及ぼし得る。ＡｌＮｉＣｏ系磁性粒子が式７および式８を満たすことで、印刷適性を確保することができ、印刷工程の際、ノズル詰まりなどの印刷不良を改善するだけでなく、サイズバラツキによる磁性特性の変化が抑制可能であり、ＡｌＮｉＣｏ系磁性粒子は、より均一な磁性特性を有することができる。
【００６８】
磁性体をセキュリティ要素として使用するためには、磁性粒子固有の暗い色を隠蔽する必要がある。そのため、本出願人が提案したとおり、粒子状の磁性体金属シェルで包んで磁性体を淡色化する技術（韓国登録特許１３４１１５０参照）を用いて、磁性粒子固有の暗い色を隠蔽することができる。
【００６９】
ＡｌＮｉＣｏ系磁性粒子において、無機シェルは、Ａｌ、ＮｉおよびＣｏを含有するコア粒子固有の暗い色を隠蔽し、ＡｌＮｉＣｏ系磁性粒子が淡色を有するように作用する役割を果たすことができる。
【００７０】
具体的には、無機シェルは、金属シェルを含むことができ、金属シェルの上部（すなわち、金属シェルの表面側）および／または、金属シェルの下部（金属シェルのコア粒子側）に位置する誘電体シェルをさらに含むことができる。誘電体シェルは、金属シェルとコア粒子との結着力を向上させたり、金属シェルを外部から保護して耐久性を向上させるための役割を果たすことができる。
【００７１】
長期間様々な先行実験により、コア粒子の組成均一性、粒子径分布とともに、淡色化のための主な構成である金属シェルの均一性もＡｌＮｉＣｏ系磁性粒子の磁性特性に相当な影響を及ぼすことを確認した。
【００７２】
これにより、本発明が一実施形態によるＡｌＮｉＣｏ系磁性粒子において、無機シェルは、金属シェルを含むことができ、金属シェルは、下記式９および式１０を満たす厚さ均一性を有することができる。
【００７３】
式９：５０ｎｍ≦ｔｍ≦１００ｎｍ
式１０：σｔ≦３０ｎｍ
【００７４】
式９中、ｔｍは、金属シェルの平均厚さであり、式１０中、σｔは、金属シェル厚さの標準偏差である。この際、式９および式１０の平均厚さと厚さの標準偏差は一磁性粒子を基準として、一コア粒子を包む一金属シェルの位置による厚さの平均厚さであり、偏差も一金属シェルでの厚さの標準偏差である。ＡｌＮｉＣｏ系磁性粒子群に属する磁性粒子は、それぞれ、式９および式１０を満たすことができる。
【００７５】
すなわち、ＡｌＮｉＣｏ系磁性粒子群に属する磁性粒子は、それぞれ、金属シェルの平均厚さが５０〜１００ｎｍであるとともに、ＡｌＮｉＣｏ系磁性粒子群に属する磁性粒子それぞれは、金属シェルの厚さの偏差が３０ｎｍ以内、実質的には１ｎｍ〜１０ｎｍであってもよい。
【００７６】
金属シェルは、銅、ニッケル、金、白金、銀、アルミニウムおよびクロムから選択される一つまたは二つ以上の金属であってもよく、銀が淡色化により効果的であり、さらに、銀シェルは、ＡｌＮｉＣｏ系磁性粒子に赤外線反射能を付与できるため、より有利である。
【００７７】
金属シェルの上部、下部または上部と下部それぞれに位置する誘電体シェルは、酸化チタン、酸化珪素、酸化アルミニウム、酸化亜鉛、酸化ジルコニウム、炭酸カルシウム、フッ化マグネシウムおよび硫化亜鉛から選択される一つまたは二つ以上の誘電体であってもよい。誘電体シェルの厚さは、安定して耐久性を向上させ、淡色化をより向上させる面で、１０〜１００ｎｍであってもよいが、これに限定されるものではない。
【００７８】
本発明の一実施形態によるＡｌＮｉＣｏ系磁性粒子は、保磁力が１００〜５００Ｏｅであってもよく、飽和磁化（Ｍｓ）は、５０〜１５０ｅｍｕ／ｇであり、残留磁化（Ｍｒ）は、１０〜４０ｅｍｕ／ｇであってもよい。具体的には、ＡｌＮｉＣｏ系磁性粒子は、保磁力が１００〜５００Ｏｅであってもよく、飽和磁化（Ｍｓ）は、５０〜７０ｅｍｕ／ｇであり、残留磁化（Ｍｒ）は、１５〜３０ｅｍｕ／ｇであってもよい。かかる保磁力、飽和磁化および残留磁化の磁性特性は、一般的な認識装備では軟磁性粒子と区別できず、高価の認識装備によっては軟磁性粒子と区別検出可能な、強化したセキュリティ能を確保できる磁性特性である。
【００７９】
ＡｌＮｉＣｏ系磁性粒子は、上述の組成均一性、計画された磁性を確保するために厳密に設計された設計組成を有し、有利には、組成均一性、設計組成、粒子径の均一性および金属シェル厚さの均一性を有することで、微細線状のような高度の形状に設計されたセキュリティ要素も、高価の認識装備によって軟磁性粒子と再現性を持って安定して分別検出され、セキュリティ特性が大幅に向上することができる。
【００８０】
さらに、一般的に磁性粒子は、赤外線を吸収する特性を有するが、本発明の有利な一実施形態によるＡｌＮｉＣｏ系磁性粒子は、赤外線を反射する特性を有することができる。さらに、本発明の有利な一実施形態によるＡｌＮｉＣｏ系磁性粒子は、金属シェルが均一な厚さとともに非常に低い表面粗さを有することで、９００ｎｍ波長を基準として６０％以上の赤外線（９００ｎｍ波長の赤外線）を反射する非常に優れた赤外線反射率を有することができる。これは、本発明の一実施形態による磁性粒子が一般認識装備では軟磁性粒子と区別検出されない磁性特性とともに、微細線状を含む高度の形状を有するセキュリティ要素の実現が可能であり、高い赤外線反射といったセキュリティ特性を有することができることを意味する。すなわち、単一の物質であるＡｌＮｉＣｏ系磁性粒子で磁性特性、セキュリティパターン（セキュリティ要素の形状）、赤外線などの多角的セキュリティが行われることを意味する。特に、本発明の一実施形態によるＡｌＮｉＣｏ系磁性粒子は、実質的に同一の組成で軟磁性特性の実現が可能で、通常の組成分析装置および一般的な磁性認識装置では、軟磁性粒子との差を区別することができず、セキュリティ要素の偽造が実質的に不可能である。
【００８１】
本発明は、上述のＡｌＮｉＣｏ系磁性粒子の製造方法を含む。本発明による製造方法は、上記でＡｌＮｉＣｏ系磁性粒子で詳述したすべての内容を含む。
【００８２】
本発明の製造方法において、冷却媒体が水を含む、水系噴霧および／または水系冷却媒体などの用語は、少なくとも水を含む意味に解釈すべきであり、冷却媒体が液体からなることを意味すると限定して解釈してはならず、冷却媒体が水とともに不活性ガスのガス相を含む場合も含むと解釈すべきである。
【００８３】
本発明によるＡｌＮｉＣｏ系磁性粒子の製造方法は、ａ）Ａｌ、ＮｉおよびＣｏを含む原料を不活性雰囲気で溶融および凝固してインゴットを製造するステップと、ｂ）製造されたインゴットを不活性雰囲気で溶融し、水および酸化防止剤を含む冷却媒体を用いた噴霧によって微粒子を製造するステップと、ｃ）製造された微粒子を熱処理するステップと、ｄ）熱処理された微粒子を気流分級して、Ｄ５０が１２μｍ以下であるＡｌＮｉＣｏ系コア粒子を製造するステップと、ｅ）製造されたＡｌＮｉＣｏ系コア粒子に無機シェルを形成するステップとを含む。
【００８４】
上述のように、ガス噴霧法を用いる場合、冷却速度が遅くて、均一な磁性特性を有する粒子の製造が実質的に非常に難しく、さらに、印刷に要するサイズ（一例として、Ｄ５０≦１２μｍ）の超微細粒子の収率が５％内外に過ぎないため、大量生産に不適であるという欠点がある。
【００８５】
本発明による製造方法は、水を含む冷却媒体を用いることで、急速な冷却が可能で偏析が防止された緻密な組織の超微細粒子を非常に優れた収率（一例として、３５％以上）で製造することができ、冷却媒体が酸化防止剤を含有することで、水により製造される粒子において酸化性が強い特定の元素が不均質に酸化することを防止することで、上述のように優れた組成均一性（低い組成バラツキ）を有し、設計された組成を有するコア粒子を製造することができる。
【００８６】
酸化性が強い元素（一例として、Ａｌ、Ｔｉなど）の不均質な酸化によって組成バラツキがもたらされることで、不活性ガス雰囲気で原料の溶融によるインゴット化（ａ）ステップ）と不活性雰囲気で噴霧のためのインゴットの再溶融（ｂ）ステップ）が行われることで、噴霧直前のステップまでの組成バラツキの発生を抑制することができ、噴霧時に酸化防止剤を含有する水系冷却媒体を用いることで、噴霧過程での組成バラツキの発生を抑制することができる。
【００８７】
次に、噴霧により製造された微粒子を熱処理して、保磁力を向上させることができ、熱処理が行われた微粒子を対象として気流分級を行うことで、Ｄ５０が１２μｍ以下、好ましくはＤ５０およびＤ９０が式７および式８を満たす非常に狭いサイズ分布を有し、超微細サイズを有するコア粒子を製造することができる。
【００８８】
また、コア粒子が製造された後、無機シェルの形成ステップで金属シェルを形成する場合、無電解メッキを用いて金属シェルを形成し、この際、５℃以下、具体的には１〜５℃の低温で無電解メッキを行うことで、式９および式１０を満たす薄くて均一で非常に低い表面粗さを有する金属膜を製造することができる。
【００８９】
以下、詳細な製造方法について詳述するが、製造方法を詳述するにあたり、コア粒子のサイズ、分布、組成、元素含量、磁気的特性、無機シェルの物質、厚さなどは、上記でＡｌＮｉＣｏ系磁性粒子において詳述したものと類似または同様である。これにより、ＡｌＮｉＣｏ系磁性粒子の製造方法は、上記でＡｌＮｉＣｏ系磁性粒子において詳述した関連構成のすべての内容を含む。
【００９０】
インゴットは、設計されたコア粒子の組成と同一の組成を有するようにＡｌ、ＮｉおよびＣｏを含む各元素の粉末を混合した原料を不活性雰囲気で溶融して溶湯を製造し、製造された溶湯を不活性雰囲気で冷却して製造され得る。ただし、コア粒子が鉄を含有する場合、酸化防止効果がある重炭素鋼（０．１５〜０．３重量％のＣ含有鉄）を鉄粉末の代わりに使用してもよいが、不活性雰囲気でインゴット化およびインゴットの溶融が行われ、酸化防止剤を含有する水系冷却媒体によって噴霧が行われるため、必ずしも重炭素鋼を要するものではなく、選択的に使用され得る。そこで、本発明が鉄原料の種類によって限定されないことは言うまでもない。したがって、インゴットは、Ａｌ、ＮｉおよびＣｏを含むＡｌＮｉＣｏ合金インゴットであってもよく、具体的には、Ａｌ、ＮｉおよびＣｏとともに、Ｆｅ、Ｃｕ、ＳｉおよびＴｉから選択される一つまたは二つ以上の元素およびその他の不可避的不純物を含むＡｌＮｉＣｏ合金インゴットであってもよい。より実質的には、インゴットは、Ａｌ、ＮｉおよびＣｏとともに、Ｔｉ、Ｆｅ、Ｃｕおよびその他の不可避的不純物を含むＡｌＮｉＣｏ合金インゴットであってもよい。他の実質的な一例として、インゴットは、Ａｌ、ＮｉおよびＣｏとともに、Ｔｉ、Ｆｅ、Ｃｕ、Ｓｉおよびその他の不可避的不純物を含むＡｌＮｉＣｏ合金インゴットであってもよい。
【００９１】
実質的で有利な一例による設計組成に相当する原料の組成、インゴットの組成または溶湯の組成は、重量％を基準とし、Ａｌ４〜１２％、Ｎｉ１０〜２０％、Ｃｏ１５〜２５％、Ｔｉ１〜１０％、Ｃｕ０．５〜５％、残部のＦｅおよびその他の不可避的不純物を含むことができる。他の実質的で有利な一例による設計組成に相当する原料の組成、インゴットの組成または溶湯の組成は、コア粒子の全重量を１００％とした重量％を基準とし、Ａｌ４〜１２％、Ｎｉ１０〜２０％、Ｃｏ１５〜２５％、Ｔｉ１〜１０％、Ｃｕ０．５〜５％、Ｓｉ０．１〜１％、残部のＦｅおよびその他の不可避的不純物を含むことができる。
【００９２】
この際、設計組成に相当する原料の組成、インゴットの組成または溶湯の組成は、４〜１２重量％、有利には５〜１０重量％、さらに有利には６〜９重量％のＡｌを含有することができる。また、設計組成に相当する原料の組成、インゴットの組成または溶湯の組成は、１０〜２０重量％、有利には１２〜１８重量％、さらに有利には１３〜１６重量％のＮｉを含有することができる。また、設計組成に相当する原料の組成、インゴットの組成または溶湯の組成は、１５〜２５重量％、有利には１７〜２５重量％、さらに有利には１７〜２３重量％のＣｏを含有すｒうことができる。また、設計組成に相当する原料の組成、インゴットの組成または溶湯の組成は、１〜１０重量％のＴｉ、有利には２〜８重量％、さらに有利には３〜６重量％のＴｉを含有することができる。また、設計組成に相当する原料の組成、インゴットの組成または溶湯の組成は、０．５〜５重量％のＣｕ、有利には１〜４重量％、さらに有利には１〜３重量％のＣｕを含有することができる。また、設計組成に相当する原料の組成、インゴットの組成または溶湯の組成は、０．１重量％以上のＳｉ、具体的には０．４〜０．７重量％のＳｉを含有することができるが、上記で炭素鋼において詳述した理由と同様、Ｓｉは、必要に応じて選択的に使用可能である。
【００９３】
ｂ）ステップのインゴット溶融は、不活性雰囲気でインゴットを溶融する工程であってもよく、詳細には、不活性雰囲気でインゴットを高周波用誘導加熱によって溶融する工程であってもよいが、酸化が防止される不活性雰囲気で溶融が行われる限り、具体的な加熱方法によって限定されるものではない。具体的で非限定的な一例として、不活性雰囲気で高周波溶融時の温度１３００〜１８００℃であってもよい。
【００９４】
ｂ）ステップの噴霧は、水および酸化防止剤を含有する水系冷却媒体を用いて行われてもよく、水系冷却媒体を環状（ring shape）の噴射ノズルを介して噴射して行われてもよい。
【００９５】
噴霧のために溶融されたインゴット溶融物をＡｌＮｉＣｏ系溶湯としたとき、水をベースとした流体によってＡｌＮｉＣｏ系溶湯の粒子化の際、酸化を抑制するために、水系冷却媒体は、水および酸化防止剤を含有することができ、酸化防止剤は、還元性有機溶媒および還元性有機化合物から選択される一つまたは二つ以上を含むことができる。特に、酸化防止剤は、尿素を含む還元性有機化合物を含有することができ、尿素および水を含む水系冷却媒体によって噴霧が行われる場合、粒子化するＡｌＮｉＣｏ系溶湯の粒子化の際、不均質な酸化が著しく抑制され、上述の関係式１、２および３を満たすコア粒子が製造可能であり、さらに、粒子化の際、酸化自体が著しく抑制され、関係式４、式５および式６を満たす、実質的に設計組成に合致するコア粒子が製造可能である。
【００９６】
具体的には、冷却媒体は、水１００重量部に対して、１０〜１００重量部の尿素、有利には１５〜１００重量部の尿素、より有利には２０〜１００重量部の尿素を含有することができ、かかる尿素の含量は、ＡｌＮｉＣｏ系溶湯の粒子化の際、水による酸化および水による不均質な酸化を実質的に完全に抑制することができる含量である。
【００９７】
しかし、本発明において、冷却媒体に含有された酸化防止剤が、尿素単独に限定して解釈してはならず、必要に応じて、冷却媒体は、上述の尿素を含む還元性有機化合物とともに、還元性有機溶媒をさらに含み得ることは言うまでもない。還元性有機溶媒としては、水との優れた混和性を有し、沸点が高く、還元性に優れたアルカノールアミンが有利であり、アルカノールアミンは、モノエタノールアミン（ＭＥＡ）、ジエタノールアミン（ＤＥＡ）、トリエタノールアミン（ＴＥＡ）、モノイソプロピルアミン（ＭＩＰＡ）、ジイソプロピルアミン（ＤＩＰＡ）またはこれらの混合物を含むことができるが、本発明はこれに限定されるものではない。
【００９８】
冷却媒体が還元性有機溶媒をさらに含む場合、水による急冷効果を阻害しないために、冷却媒体は、水１００重量部に対して３０重量部以下の還元性有機溶媒、具体的には１〜３０重量部、より具体的には５〜２０重量部の還元性有機溶媒を含有することができるが、本発明がこれに限定されるものではない。
【００９９】
また、冷却媒体が不活性ガスを含むガス相をさらに含む場合、偏析および所望しない異相（一例として、アルミニウムリッチ相）の生成を防止する水による急冷効果を維持できるように、水：不活性ガスを含むガス相の体積比は、１：０．０５〜０．３範疇であることが有利である。
【０１００】
噴霧の際、水および酸化防止剤を含む冷却媒体の噴射圧は５００ｂａｒ以上であることが、Ｄ５０が１２μｍ以下である超微細粒子の製造に有利である。具体的には、Ｄ５０が１２μｍ以下である超微細粒子を優れた収率で取得するために、冷却媒体の噴射圧は、５００〜１０００ｂａｒ、より具体的には５００〜８００ｂａｒであってもよい。
【０１０１】
上述の噴霧工程によってＡｌＮｉＣｏ系微粒子が取得可能であり、次に、噴霧により製造されたＡｌＮｉＣｏ系微粒子を熱処理するステップが行われ得る。ガス噴霧法の場合、磁性特性を向上させるとともに遅い冷却によってもたらされる偏析および所望しない異相（具体的な一例として、γ相）を除去するために熱処理が行われべきであるが、本発明の一実施形態による製造方法で取得されるＡｌＮｉＣｏ系微粒子の場合、急冷によって偏析および相分離（異相の形成）が防止されることで、ＡｌＮｉＣｏ系微粒子の磁性特性の向上に有利な条件の熱処理が行われれば十分である。具体的には、ｃ）ステップの熱処理は、通常の不活性ないし還元性雰囲気で、７００〜８００℃の温度で行われ得る。熱処理時間は、目的とする磁性特性の向上がなされ、ＡｌＮｉＣｏ系微粒子同士が強く結着しない程度であればよく、実質的な一例として、３０分〜２時間行われ得るが、本発明は、熱処理が行われる具体時間によって限定されないことは言うまでもない。
【０１０２】
必要に応じて、７００〜８００℃で１次熱処理した後、１次熱処理よりも相対的に低い温度で２次熱処理し、２次熱処理温度よりも相対的に低い温度で３次熱処理する多段熱処理が行われ得、かかる多段熱処理によってＡｌＮｉＣｏ系微粒子の保磁力をより向上させることができる。具体的には、必要に応じて、７００〜８００℃で行われる１次熱処理が行われた後、６００〜７００℃（７００℃含まず）の温度で２〜４時間２次熱処理が行われ得、２次熱処理が行われた後、５５０〜６００℃（６００℃含まず）で１０〜１５時間３次熱処理が行われ得る。
【０１０３】
ｄ）ステップは、熱処理が行われた微粒子を対象に、気流分級を行って、Ｄ５０が１２μｍ以下のコア粒子を製造するステップであってもよい。サイクロン方式の気流分級は、周知のとおり、高速気流の遠心力と流体抗力によって粗大粒子は、分級機の外壁に移動して壁面に沿って旋回して回収され、微細粒子は、分級機の中心（内部）に移動して空気とともに旋回運動して排気されて回収され得、分級点の調節は、主に、分級機の回転速度と空気の注入量によって調節され得る。気流分級は、非常に微細な粒子の精密な分級が可能であり、また、分級された粒子が非常に狭い粒度分布を有することで、本発明において非常に好適である。具体的で非限定的な一例として、ガス噴霧および多段熱処理が行われた微分を対象に気流分級によってＤ５０が１２μｍ以下であるコア粒子、有利には式７および式８を満たす粒子を分級回収するために、気流分級時の回転速度は２５００〜８０００ｒｐｍであってもよく、空気注入量は２〜１０ｍ３／ｍｉｎであってもよい。しかし、気流分級によって粒子径分布を制御する分野従事者は、市販の様々な気流分級機の詳細構造によって目的とする平均サイズおよび分布を有する粒子を得るために既知の分級機の主な変数を制御し、目的とする分級を行うことができることは自明である。
【０１０４】
気流分級によって取得される、Ｄ５０が１２μｍ以下であるコア粒子、有利には式７および式８を満たす粒子は、微細線状パターンの印刷に非常に好適であり、印刷工程時に生じ得る印刷不良のような不都合の問題を防止することができ、粒子径バラツキによる磁性特性の変化を防止することができて有利である。
【０１０５】
ｅ）ステップは、気流分級によって取得されたコア粒子を対象にシェルを形成するステップであって、ｅ）ステップは、金属シェルを形成するステップを含むことができる。具体的には、コア粒子に誘電体シェルを形成するステップと、誘電体シェルの上部に金属シェルを形成するステップとを含むことができるが、必要に応じて、金属シェルの上部にまた金属シェルを保護するための同種または異種の誘電体シェル形成ステップがさらに行われ得ることは言うまでもない。
【０１０６】
誘電体シェル形成ステップは、粒子上に誘電体をコーティングするために通常使用されるいかなる方法を使用してもよいが、薄くて均一な膜の形成の面でゾル‐ゲル（sol‐gel）法を使用することが有利である。具体的には、形成しようとするシェルの誘電体物質を考慮してアルコキシドゾルゲル法またはコロイドゾルゲル法を用いて行われてもよく、具体的で非限定的な一例として、酸化チタンシェルを形成しようとする場合、チタンテトラブトキシドのようなチタン前駆体が溶解されたチタンゾルに水を含む分散媒に分散されたコア粒子を混合した後、コア粒子を分離回収し乾燥して、酸化チタンシェルが形成されたコア粒子を製造することができる。
【０１０７】
金属シェルの形成ステップは、粒子上に金属をコーティングするために通常使用されるいかなる方法を使用してもよいが、薄くて均一な膜の形成の面で、無電解メッキを使用することが有利であり、特に、式９および式１０を満たす薄くて均一な金属膜を形成し、低い表面粗さを有して、９００ｎｍ波長において６０％以上の極めて優れた赤外線反射率を有する磁性粒子が製造可能であるように、５℃以下、具体的には１〜５℃の低温無電解メッキを用いて金属シェルを形成することが有利である。金属シェルの金属物質を考慮して様々な無電解メッキ液が使用可能である。有利な一例によって、金属シェルとして銀シェルを形成しようとする場合、無電解メッキのためのメッキ浴は、銀前駆体（代表的な一例として、硝酸銀など）、ｐＨ調節剤（代表的な一例として、ＫＯＨなど）、接着剤（代表的な一例として、アンモニア水、アンモニウム塩など）、溶媒および還元剤などを含むことができる。この際、還元剤は、単糖類、グルコース、フルクトース、ガラクトース、セニエット塩（seignette salt）、酒石酸ナトリウム、酒石酸カリウム、酒石酸ナトリウムカリウム、酒石酸カルシウム、酒石酸ステアリル、ホルムアルデヒドなどを含むことができる。この際、メッキ浴のｐＨは、ｐＨ調節剤によって７〜１０に調節可能であり、メッキ浴は、均一なメッキのための知られている添加剤をさらに含んでもよいことは言うまでもない。
【０１０８】
本発明は、上述の製造方法で製造されたＡｌＮｉＣｏ系磁性粒子を含む。
【０１０９】
本発明は、上述のＡｌＮｉＣｏ系磁性粒子を含むセキュリティインクを含む。この際、セキュリティインクは有価証書用であってもよいことは言うまでもない。
【０１１０】
本発明の一実施形態によるセキュリティインクにおいて、セキュリティインクは、上述のＡｌＮｉＣｏ系磁性粒子、ワニス、顔料、界面活性剤、ワックス、および溶剤を含有することができる。
【０１１１】
詳細には、セキュリティインクは、５〜１５ｗｔ％のＡｌＮｉＣｏ系磁性粒子、２０〜４０ｗｔ％のワニス、３０〜５０ｗｔ％の顔料、５〜１０ｗｔ％の界面活性剤、１〜１０ｗｔ％のワックスおよび２〜１０ｗｔ％の溶剤を含むことができるが、これに限定されるものではない。
【０１１２】
一例として、ワニスは、熱可塑性樹脂、熱硬化性樹脂、または光硬化性樹脂が挙げられ、有機溶剤に溶解されるものであれば種類は限定されない。具体的なワニスの例を挙げると、熱可塑性樹脂としては、石油樹脂、カゼイン、シェラック、ロジン変性マレイン酸樹脂、ロジン変性フェノール樹脂、ニトロセルロース、セルロースアセテートブチレート、硫化ゴム、塩化ゴム、酸化ゴム、塩酸ゴム、フェノール樹脂、アルキド樹脂、ポリエステル樹脂、不飽和ポリエステル樹脂、アミノ樹脂、エポキシ樹脂、ビニル樹脂、塩化ビニル樹脂、塩化ビニリデン樹脂、塩化酢酸ビニル樹脂、エチレン酢酸ビニル樹脂、アクリル樹脂、メタクリル樹脂、ポリウレタン樹脂、シリコン樹脂、フッ素樹脂、乾性油、合成乾性油、スチレン‐マレイン酸樹脂、スチレン‐アクリル樹脂、ポリアミド樹脂、またはブチラール樹脂などが挙げられる。熱硬化性樹脂としては、エポキシ樹脂、フェノール樹脂、ベンゾグアナミン樹脂、メラミン樹脂、または尿素樹脂などが挙げられる。光硬化性樹脂（感光性樹脂）としては、水酸基、カルボキシル基、またはアミノ基などの反応性置換基を有する線状高分子にイソシアネート基、アルデヒド基、またはエポキシ基などの反応性置換基を有する（メタ）アクリル化合物や桂皮酸を反応させて、（メタ）アクリロイル基、またはスチリル基などの光架橋性基をその線状高分子に導入した樹脂を使用することができる。また、スチレン‐無水マレイン酸共重合物やα‐オレフィン‐無水マレイン酸共重合物などの酸無水物を含む線状高分子をヒドロキシアルキル（メタ）アクリレートなどの水酸基を有する（メタ）アクリル化合物によってハーフエステル化したものを使用することも可能である。
【０１１３】
顔料は、特に制限されないが、例えば、溶性アゾ顔料、不溶性アゾ顔料、フタロシアニン顔料、ハロゲン化フタロシアニン顔料、キナクリドン顔料、イソインドリノン顔料、イソインドリン顔料、ペリレン顔料、ペリノン顔料、ジオキサジン顔料、アントラキノン顔料、ジアントラキノニル顔料、アントラピリミジン顔料、アンダントロン顔料、インダントロン顔料、フラバントロン顔料、ピラントロン顔料、またはジケトピロロピロール顔料などが挙げられる。
【０１１４】
界面活性剤は、種類が限定されるものではないが、フッ素化界面活性剤、重合性フッ素化界面活性剤、シロキサン界面活性剤、重合性シロキサン界面活性剤、ポリオキシエチレン界面活性剤およびそれらの誘導体などからなる群から選択されるいずれか一つ以上が挙げられる。
【０１１５】
ワックスは、樹脂のべたつき（tack）を低減する効果がある粉末（パウダー）型であれば種類が限定されず、一例としてポリエチレンワックス、アミドワックス、エルカミドワックス、ポリプロピレンワックス、パラフィンワックス、テフロン（登録商標）およびカルナウバワックスなどから選択される一つ以上を含むことができるが、これに限定されるものではない。
【０１１６】
溶剤は、一般的な有機溶媒として、ワックス、顔料、ワニスなどの物質を均一に混合できるものであれば、種類が限定されない。使用可能な溶媒の具体的な一例としては、酢酸エチル、酢酸ｎ‐ブチル、酢酸イソブチル、トルエン、キシレン、アセトン、ヘキサン、メチルエチルケトン、シクロヘキサノン、プロピレングリコールモノメチルエーテルアセテート、ジエチレングリコールモノエチルエーテルアセテート、ジエチレングリコールジエチルエーテル、ジエチレングリコールモノブチルエーテル、ジプロピレングリコールモノメチルエーテルアセテート、ジエチレングリコールモノエチルアセテートおよびジエチレングリコールモノブチルエーテルアセテートなどから選択されるいずれか一つまたは二つ以上であってもよい。
【０１１７】
本発明は、上述のＡｌＮｉＣｏ系磁性粒子を含む有価証書を含む。
【０１１８】
詳細には、本発明は上述のＡｌＮｉＣｏ系磁性粒子をセキュリティ要素として含む紙幣、小切手、切手、商品券、証紙、債券などの有価証書を含む。この際、ＡｌＮｉＣｏ系磁性粒子を含むセキュリティ要素は、画像（画像をなす形状の一部を含み）、数、文字、幾何学パターンなど、セキュリティのために設計された形態を有し得ることは言うまでもない。
【実施例】
【０１１９】
（実施例）
６重量％のＡｌ、１５重量％のＮｉ、２２重量％のＣｏ、４重量％のＴｉ、３重量％のＣｕおよび５０重量％のＦｅの設計組成によって原料粉末（アルミニウム粉末、ニッケル粉末、コバルト粉末、チタン粉末、銅粉末および鉄粉末、原料粉末の純度≧９９．９％）を混合し、不活性雰囲気で溶解した後、凝固してインゴットを製造した。製造されたインゴット１ｋｇを高周波発生器によって加熱し不活性雰囲気下で放置されたるつぼに入れた後、温度を１６５０℃に維持し、ＡｌＮｉＣｏ系溶湯を形成した。微粒子化のために、溶湯は、真空噴霧コンファインメント（vacuum atomization confinement）に注入され、２５重量％で尿素が溶解された尿素水溶液である冷却媒体は、環状の噴射ノズルを介して６００ｂａｒで噴霧された。
【０１２０】
製造された微粒子は、アルゴンガス雰囲気下で、７５０℃で１時間熱処理された。
【０１２１】
熱処理の後に取得された粒子を７５００ｒｐｍの回転速度および空気注入量２．８ｍ３／分の条件の下で、サイクロン方式で気流分級し、Ｄ５０が７．８μｍであり、Ｄ９０が１４．１μｍであるコア粒子を取得した。次に、気流分級によって取得されたコア粒子をエタノールで２回洗浄した後、６０℃で乾燥した。
【０１２２】
取得されたコア粒子でランダムに約１ｇをサンプリングした後、粒子断面の中心領域をＥＤＳ（エネルギー分散型X線分光法（Energy Dispersive X‐Ray Spectroscopy）、FEI company、Magellan ４００）で元素分析（１０kV、１００sec）し、５０個の粒子それぞれに対して元素分析を行い、元素別の平均組成および組成の標準偏差を算出し、その結果を表１（表１‐１Ａｌ、Ｎｉ、Ｃｏ分析結果、表１‐２のＴｉ、Ｃｕ、Ｆｅ分析結果）にまとめた。また、式４、式５および式６に規定された値、すなわち、設計組成から逸脱した程度を「ＤＥＶ」とし、表２にまとめて図示した。
【０１２３】
これとは別に、洗浄されたコア粒子を対象に、コア粒子１ｇ、ＴＢＯＴ（テトラブトキシチタン）（Aldrich）１ｍｌ、蒸留水１ｍｌをエタノール１７０ｍｌに投入した後、８５℃の温度で２時間３００ｒｐｍの回転速度で撹拌し、コア粒子の表面に酸化チタンシェル（厚さ５０ｎｍ）をコーティングした。酸化チタンシェルがコーティングされたコア粒子を磁石で分離回収した後、エタノールで２回洗浄および乾燥した。
【０１２４】
次に、蒸留水１２００ｍｌに硝酸銀（ＡｇＮＯ３）２１ｇと水酸化ナトリウム（ＮａＯＨ）４ｇを投入した後、水酸化アンモニウム（ＮＨ４ＯＨ）３４ｍｌを投入して褐色の沈殿が透明な銀アミン錯体溶液に変化するように撹拌した。３℃に維持される銀アミン錯体溶液に酸化チタンシェルがコーティングされたコア粒子６０ｇを投入した後、３００ｒｐｍの速度で３０分間撹拌した。蒸留水４００ｍｌにグルコース２０ｇ、酒石酸カリウム１．５ｇを溶解した溶液（３℃）を二酸化チタンシェルがコーティングされたコア粒子が分散された銀アミン錯体溶液（３℃）に投入した後、３００ｒｐｍの速度で１時間撹拌し、酸化チタンシェルが形成されたコア粒子に厚さ５８．４ｎｍの銀シェルを形成し、ＡｌＮｉＣｏ系磁性粒子を製造した。以降、製造された磁性粒子を磁石で分離した後、エタノールで２回洗浄し、６０℃で乾燥した。
【０１２５】
製造された磁性粒子の保磁力、飽和磁化（Ｍｓ）、残留磁化（Ｍｒ）は、ＶＳＭ（振動サンプル磁力計（vibrating sample magnetometer）、Lakeshore、７４００ series）を用いて測定し、その結果を表３にまとめた。
【０１２６】
（比較例１）
実施例１と同様に行うが、噴霧の際、水を冷却媒体として使用した以外は、実施例１と同様にコア粒子を製造し、以降、銀シェルの製造の際、常温溶液を用いた以外は、実施例１と同様に磁性粒子を製造した。
【０１２７】
比較例１で製造されたコア粒子に対しても実施例１と同様にコア粒子の組成均一性を確認し、これを表１にまとめて図示し、また、式４、式５および式６に規定された値、すなわち、設計組成から逸脱した程度を「ＤＥＶ」とし、表２にまとめて図示した。また、製造された磁性粒子の磁性特性も実施例１と同様に測定し、これを表３にまとめて図示した。
【０１２８】
【表１−１】
2021503553.tif 000009
【０１２９】
【表１−２】
2021503553.tif 000010
【０１３０】
表１（表１‐１および表１‐２）において、Ｃｍ（Ａ）は、コア粒子の元素Ａの平均重量％であり、σ（Ａ）は、コア粒子間の元素Ａの標準偏差（重量％基準）であり、ＵＮＦ（Ａ）は、Ｃｍ（Ａ）／σ（Ａ）である。また、表１において元素間のＣｍの和で１００にならない理由は、不可避的不純物による。
【０１３１】
表１に示されているように、本発明によるＡｌＮｉＣｏ系磁性粒子の場合、著しく向上した組成均一性を有するとともに、コア粒子のＤ５０が７．８μｍであり、Ｄ９０が１４．１μｍである極微細で非常に狭い粒度分布を有することが分かる。
【０１３２】
【表２】
2021503553.tif 000011
【０１３３】
表２に示されているように、実施例で製造されたコア粒子の場合、設計された原料の組成と実質的に同一の組成を有する磁性粒子が製造されることが分かる。
【０１３４】
【表３】
2021503553.tif 000012
【０１３５】
表３に示されているように、急冷によって偏析および異相が防止され、酸化による組成バラツキが防止されることで、７５０℃、１時間といった単純で非常に短い熱処理により、通常の測定装備では軟磁性と区別が不可能で、向上したセキュリティを確保できる磁性特性を有する硬磁性粒子が製造されることが分かる。
【０１３６】
図１は実施例１で製造されたＡｌＮｉＣｏ系磁性粒子を観察した走査電子顕微鏡写真である。図１に示されているように、実質的に真球状の粒子が製造されることが分かり、３℃の低温無電解メッキによって均一且つ安定的に銀シェルが形成されることを確認することができる。
【０１３７】
図２は製造されたＡｌＮｉＣｏ系磁性粒子の断面を観察した走査電子顕微鏡写真および銀シェルの厚さ分布を測定し図示した図である。図２に示されているように、平均厚さが５８．４ｎｍで、厚さの標準偏差が７．９ｎｍに過ぎない極めて均一な銀シェルを有することが分かる。また、濃度均一性テスト時と同様、５０個のＡｌＮｉＣｏ系磁性粒子を任意に選択し、断面観察により形成された銀シェルの厚さおよび厚さ分布を測定した結果、測定されたすべてのＡｌＮｉＣｏ系磁性粒子の銀シェルの平均厚さ（磁性粒子それぞれでの銀シェルの平均厚さ）は５６．２〜５９．７ｎｍに属し、銀シェルの厚さの標準偏差（磁性粒子それぞれでの銀シェル厚さの標準偏差）は７．１〜８．３ｎｍの範疇に属した。
【０１３８】
また、分光光度計（Carry ５０００）を用いて９００ｎｍのレーザを照射して製造された磁性粒子の赤外線反射率を測定した結果、６４％の反射率を有することを確認した。
【０１３９】
（実施例２）
実施例１で製造されたＡｌＮｉＣｏ系磁性粒子を用いて有価証書用のセキュリティインク（以下、硬磁性インク）を製造した。詳細には、第１ワニス（ｊｅｖｉｓｃｏ社製、ＫＲ‐ＫＵ）１８重量％、第２ワニス（ｊｅｖｉｓｃｏ社製、ＫＲ‐ＫＡ）１４重量％、製造されたＡｌＮｉＣｏ系磁性粒子１０重量％、体質顔料（東昊カルシウム社製、ＴＬ‐２０００）４１重量％、混合ワックス（Ｍｉｃｒｏ  Ｐｏｗｄｅｒｓ社製、Ｐｏｌｙｆｌｕｏ  ５４０ＸＦ）６重量％、脂肪族炭化水素（ＳＫ  ｃｈｅｍｉｃａｌｓ社製、ＹＫ‐Ｄ１３０）２重量％、溶剤（ジエチレングリコールモノブチルエーテル）２重量％、界面活性剤（韓農化成社製、Ｋｏｒｅｍｕｌ‐２６３Ｎａ）５重量％および乾燥剤２重量％で混合した後、これを練肉機に投入し、練肉機で４〜５回練肉を実施してセキュリティインクを製造した。
【０１４０】
常磁性インクとして、上記の硬磁性インクと同様の物質および組成でインクを製造し、この際、実施例１で製造されたＡｌＮｉＣｏ系磁性粒子１０重量％の代わり、磁性顔料（ＢＡＳＦ、０２５）１０重量％で混合した以外は、硬磁性インクと同様に製造した。
【０１４１】
図３は製造された硬磁性インクおよび常磁性インクを印刷して製造されたセキュリティ要素を観察した光学画像、軟磁性画像、強磁性画像および赤外線画像を図示した図面である。
【０１４２】
図３の光学写真に示されているように、一般の磁性粒子の場合、磁性粒子固有の暗い色を有するが、本発明によるＡｌＮｉＣｏ系磁性粒子を含有するインクが印刷された部分は明るい色の実現が可能であることを確認することができる。また、磁性画像測定装置（Ｇ＆Ｄ）を用いて軟磁性モードで磁性画像を撮影した軟磁性画像に示されているように、本発明によるＡｌＮｉＣｏ系磁性粒子を含有するインクは、軟磁性モードで一般の軟磁性顔料と類似した磁性特性を有し、実質的に区分が不可能であることが分かる。しかし、同一の磁性画像測定装置を用いて硬磁性モードで磁性画像を撮影した硬磁性画像に示されているように、本発明によるＡｌＮｉＣｏ系磁性粒子は、硬磁性モードで安定して検出され、はっきりとした画像を形成するが、一般の軟磁性顔料は、検出されないことが分かる。また、赤外線画像測定装置（Ｆｏｓｔｅｒ＆Ｆｒｅｅｍａｎ社製、ＶＳＣ  ４  ＰＬＵＳ）を用いて撮影した赤外線画像に示されているように、本発明によるＡｌＮｉＣｏ系磁性粒子は、赤外線反射特性によって画像として示されないが、一般の軟磁性顔料は、赤外線吸収特性によって画像を形成することが分かる。
【０１４３】
以上、本発明は、特定の事項と限定された実施例および図面によって説明しているが、これは、本発明をより全般的に理解しやすくするために提供されたものであって、本発明は、前記の実施例に限定されるものではなく、本発明が属する分野において通常の知識を有する者であれば、かかる記載から様々な修正および変形が可能である。
【０１４４】
したがって、本発明の思想は、上述の実施例に限定して定められてはならず、後述する特許請求の範囲だけでなく、本特許請求の範囲と均等または等価的な変形があるすべてのものなどは、本発明の思想の範疇に属すると言える。
【図１】
2021503553.tif 000016
【図２】
2021503553.tif 000017
【図３】
2021503553.tif 000018
【国際調査報告】
2021503553.tif 000019
2021503553.tif 000020
2021503553.tif 000021
2021503553.tif 000022